(57)【特許請求の範囲】
【請求項１】
揮発性有機化合物（ＶＯＣ）含有量がＩＳＯ１１８９０−２またはＤＩＮ５５６４９によって規定された制限よりも低い混合物であって、
Ｉ  少なくとも一つのエチレン性不飽和、フェニル基含有モノマーと少なくとも一つのα，β−不飽和モノカルボン酸および／またはそのエステルまたはアミドおよび／または少なくとも一つのα，β−不飽和ジカルボン酸および／またはその環式無水物および／またはそのエステルまたはアミドの、少なくとも５０％塩化されたコポリマー１０重量％から８０重量％と、
ＩＩ  末端ＯＨ末端基を含有し、少なくとも２５モル％まではエチレンオキシドから合成される少なくとも一つの水溶性の線状ポリエーテル１重量％から３０重量％と、
ＩＩＩ  ４００ｇ／ｍｏｌから１０００ｇ／ｍｏｌの数平均分子量を有する脂肪族ジカルボン酸、および成分ＩＩの水溶性ポリエーテルの少なくとも一つ、または成分ＩＩの少なくとも一つの水溶性ポリエーテルを含むポリエーテルの混合物から得られるポリマーの少なくとも一つのエステル化生成物５重量％から８０重量％と、
ＩＶ  成分ＩＩの水溶性ポリエーテルの少なくとも一つで、または成分ＩＩの少なくとも一つの水溶性ポリエーテルを含有するポリエーテルの混合物で、３個から５個のカルボキシル基を含有し、５００ｇ／ｍｏｌから１５００ｇ／ｍｏｌの数平均分子量を有する少なくとも一つの脂肪族カルボン酸をエステル化することによって得ることができる、少なくとも一つのスターポリマー３重量％から８０重量％と
から構成され、成分ＩからＩＶの前記重量％の合計が、常に１００重量％である必要があり、ならびに成分Ｉ−ＩＶの前記重量％が、それぞれの場合、成分Ｉ−ＩＶの前記総重量に基づく混合物。
【請求項２】
３０重量％から７０重量％の成分Ｉと、
２重量％か１０重量％の成分ＩＩと、
１０重量％から５０重量％の成分ＩＩＩと、
５重量％から２０重量％の成分ＩＶと
を含み、成分ＩからＩＶの前記重量％の合計が、常に１００重量％である必要があり、ならびに成分ＩからＩＶの前記重量％が、それぞれの場合、成分ＩからＩＶの前記総重量に基づくことを特徴とする、請求項１に記載の混合物。
【請求項３】
成分Ｉが、少なくとも７５％塩化されることを特徴とする、請求項１または２に記載の混合物。
【請求項４】
成分Ｉが、アルカリ金属、アルカリ土類金属またはアンモニウム塩の形態であることを特徴とする、請求項１から３のいずれかに記載の混合物。
【請求項５】
前記成分Ｉの塩化コポリマーが、８から２０個のＣ原子を有する、少なくとも一つのエチレン性不飽和、フェニル基含有モノマーと、３から８個の炭素原子を有する少なくとも一つのα，β−不飽和モノカルボン酸および／またはそのエステルまたはアミドおよび／または４から１０個の炭素原子を有するα，β−不飽和ジカルボン酸および／またはその環式無水物および／またはそのエステルおよびアミドを重合させることによって調製されていることを特徴とする、請求項１から４のいずれかに記載の混合物。
【請求項６】
スチレン、ベンジル（メタ）アクリラート、およびフェニルアクリラートを含む群から選択された少なくとも一つのモノマーが、前記エチレン性不飽和、フェニル基含有モノマーとして使用されたことを特徴とする、請求項５に記載の混合物。
【請求項７】
アクリル酸またはメタクリル酸および／またはそのエステルまたはアミドが、α，β−不飽和モノカルボン酸および／またはそのエステルまたはアミドとして重合されており、および少なくとも一つのジカルボン酸（マレイン酸、フマル酸、イタコン酸および／またはその環式無水物および／またはそのエステルまたはアミドを含む群から選択される）が、α，β−不飽和ジカルボン酸および／またはその環式無水物および／またはそのエステルまたはアミドとして重合されていることを特徴とする、請求項５または６に記載の混合物。
【請求項８】
成分Ｉが、１：１から８：１のスチレン対無水マレイン酸のモル比を有する塩化されたスチレン／無水マレイン酸コポリマーであることを特徴とする、請求項１から７のいずれかに記載の混合物。
【請求項９】
成分ＩＩが、少なくとも５０ｍｏｌ％までエチレンオキシドから合成された少なくとも一つの水溶性ポリエーテルであることを特徴とする、請求項１から８のいずれかに記載の混合物。
【請求項１０】
成分ＩＩが、エチレンオキシドの単位から、ならびに少なくとも一つの他のアルキレンオキシドの単位から合成された少なくとも一つの水溶性ポリエーテルであることを特徴とする、請求項１から９のいずれかに記載の混合物。
【請求項１１】
成分ＩＩが、エチレンオキシド単位から、ならびに３から２０個のＣ原子を有する少なくとも一つの脂肪族もしくは芳香族グリシジルエーテルの単位から、および／または３から１０個のＣ原子を有する少なくとも一つの脂肪族ラクトンの単位から合成された少なくとも一つの水溶性ポリエーテルであることを特徴とする、請求項１から９のいずれかに記載の混合物。
【請求項１２】
成分ＩＩＩが、脂肪族のダイマー酸と成分ＩＩの少なくとも一つの水溶性ポリエーテルから、または脂肪族のダイマー酸と成分ＩＩの少なくとも一つの水溶性ポリエーテルを含むポリエーテルの混合物から得られたポリマーのエステル化生成物であり、前記脂肪族のダイマー酸は、１２から２２個のＣ原子を有する不飽和脂肪酸をオリゴマー化することによって得ることができる、請求項１から１１のいずれかに記載の混合物。
【請求項１３】
成分ＩＩＩが、脂肪族ジカルボン酸と成分ＩＩの少なくとも一つの水溶性ポリエーテルから、または脂肪族ジカルボン酸と成分ＩＩの少なくとも一つの水溶性ポリエーテルを含むポリエーテルの混合物から得られたポリマーのエステル化生成物であり、前記脂肪族ジカルボン酸は、脂肪族ジカルボン酸無水物とＣ２からＣ２０を有する少なくとも一つの脂肪族ジオールとを反応させることによって得ることができる、請求項１から１１のいずれかに記載の混合物。
【請求項１４】
成分ＩＩＩが、脂肪族ジカルボン酸と成分ＩＩの少なくとも一つの水溶性ポリエーテルから、または脂肪族ジカルボン酸と成分ＩＩの少なくとも一つの水溶性ポリエーテルを含むポリエーテルの混合物から得られたポリマーのエステル化生成物であり、前記脂肪族ジカルボン酸は、脂肪族ジカルボン酸無水物と二個の第一アミノ基を含有し且つ２から２０個のＣ原子を有する少なくとも一つの直鎖状または分岐、脂肪族または環状脂肪族ジアミンとを反応させることによって得ることができる、請求項１から１１のいずれかに記載の混合物。
【請求項１５】
成分ＩＶが、トリマー酸と成分ＩＩの水溶性ポリエーテルの少なくとも一つから、またはトリマー酸と成分ＩＩの少なくとも一つの水溶性ポリエーテルを含むポリエーテルの混合物から得られたポリマーのエステル化生成物であり、前記トリマー酸は、１２から２２個のＣ原子を有する不飽和脂肪酸をオリゴマー化することによって得ることができる、請求項１から１４のいずれかに記載の混合物。
【請求項１６】
成分ＩＶが、脂肪族多価カルボン酸と成分ＩＩの少なくとも一つの水溶性ポリエーテルから、または脂肪族多価カルボン酸と成分ＩＩの少なくとも一つの水溶性ポリエーテルを含むポリエーテルの混合物から得られたポリマーのエステル化生成物であり、前記脂肪族多価カルボン酸は、３から５個のカルボキシル基を含有する少なくとも一つの脂肪族多価カルボン酸であって、１：１の前記無水物官能基対前記ヒドロキシル官能基の化学量論比において脂肪族ジカルボン酸無水物と３から５個のＯＨ基を有する少なくとも一つの脂肪族ポリオールとを反応させることによって得ることができる、請求項１から１４のいずれかに記載の混合物。
【請求項１７】
成分ＩＶが、脂肪族多価カルボン酸と成分ＩＩの少なくとも一つの水溶性ポリエーテルから、または脂肪族多価カルボン酸と成分ＩＩの少なくとも一つの水溶性ポリエーテルを含むポリエーテルの混合物から得られたポリマーのエステル化生成物であり、前記脂肪族多価カルボン酸は、３から５個のカルボキシル基を含有する少なくとも一つの脂肪族多価カルボン酸であって、脂肪族ジカルボン酸無水物と合計３から５個の第一および／または第二アミノ基を有する脂肪族ポリアミンとを、１：１の前記無水物官能基対前記アミノ官能基の化学量論比で反応させることによって得ることができる、請求項１から１４のいずれかに記載の混合物。
【請求項１８】
成分ＩＩＩおよびＩＶが、１２から２２個のＣ原子を有する不飽和脂肪酸を、成分ＩＩの水溶性ポリエーテルの少なくとも一つで、または成分ＩＩの少なくとも一つの水溶性ポリエーテルを含むポリエーテルの混合物で、オリゴマー化することによって得ることができる、ダイマー酸とトリマー酸の混合物から得られたポリマーのエステル化生成物であることを特徴とする、請求項１から１５のいずれかに記載の混合物。
【請求項１９】
使用されるダイマー酸とトリマー酸との混合物における前記ダイマー酸のトリマー酸に対する比率が、１０：９０から９０：１０であることを特徴とする、請求項１８に記載の混合物。
【請求項２０】
前記ダイマー酸が、３６個以下のＣ原子を有し、および前記トリマー酸が、５４個以下のＣ原子を有することを特徴とする、請求項１９に記載の混合物。
【請求項２１】
低ＶＯＣ湿潤分散剤としての、請求項１から２０のいずれかに記載の混合物の使用。
【請求項２２】
固体を分散させるための、請求項２１に記載の使用。
【請求項２３】
顔料を分散させるための、請求項２１または２２に記載の使用。
【請求項２４】
低ＶＯＣ、水性顔料濃縮物を調製するための、請求項２３に記載の使用。
【請求項２５】
コーティング材料を製造するための、請求項２４に記載の顔料濃縮物としての使用。
【請求項２６】
請求項１から２０のいずれかに記載の混合物を湿潤分散剤として含む、水性、低ＶＯＣ顔料濃縮物。
【請求項２７】
少なくとも一つの顔料と、請求項１から２０のいずれかに記載の混合物と、水性分散媒とを含むペイントまたはペースト。
【請求項２８】
請求項１から２０のいずれかに記載の混合物でコーティングされた、分散性、粉末状または繊維状固体。
【請求項２９】
顔料であることを特徴とする、請求項２８に記載の分散性、粉末状固体。
【請求項３０】
インクを製造するための、請求項１から２０のいずれかに記載の混合物の使用。
【請求項３１】
化粧用製剤における湿潤分散剤としての、請求項１から２０のいずれかに記載の混合物の使用。
【発明の詳細な説明】
【技術分野】
【０００１】
本発明は、揮発性有機化合物（ｖｏｌａｔｉｌｅ  ｏｒｇａｎｉｃ  ｃｏｍｐｏｕｎｄｓ＝ＶＯＣ）含有量が低い混合物であって、少なくとも一つのエチレン性不飽和、フェニル基含有モノマーと少なくとも一つのα，β−不飽和モノカルボン酸および／または少なくとも一つのα，β−不飽和ジカルボン酸との少なくとも部分的に塩化されたコポリマーから、少なくとも一つの水溶性ポリエーテルから、少なくとも一つの水溶性ポリエーテルおよび脂肪族カルボン酸のエステル化生成物、ならびに少なくとも３個のカルボキシル基を含有するカルボン酸を少なくとも一つの水溶性ポリエーテルでエステル化することによって得ることができるスターポリマーから、成る混合物に関する。ならびに本発明は、本発明の混合物の湿潤分散剤としての、好ましくは低ＶＯＣ顔料または低ＶＯＣ塗料（低ＶＯＣペイント）系を製造するための使用にも関する。
【背景技術】
【０００２】
それ相応のより厳しい環境ガイドラインに従って、より低ＶＯＣのペイントが、現在益々開発され続けている。従って、揮発性有機溶剤（ＶＯＣ）の留分が  ＩＳＯ  １１８９０−２またはＤＩＮ  ５５６４９に従って規定される制限を超えてはならない、装飾用ペイントの中でも、建築用ペイントの中でも、および自動車用ペイントに関しても、コーティング、すなわち塗装に使用されるのは、主として、低ＶＯＣ系のみである。
【０００３】
揮発性有機溶剤のレベルが、前述のＩＳＯおよびＤＩＮ基準で規定されるこれらの制限より低いときにのみ、そのような系を低ＶＯＣとして分類することができる。従って、顔料ペーストにおいても、対応するペイント系においても、それらから生成される水性、低ＶＯＣ顔料濃縮物によって必要な貯蔵安定性および必要なレオロジー特性が確保されるような非常に多種多様な顔料のいずれの分散にも適する湿潤分散剤に対する差し迫った必要は継続している。有機顔料と無機顔料両方の使用に関して、この要求は存在する。
【０００４】
しかし、公知となっている湿潤分散剤の多くは、特定の種類の顔料の水性分散液のみを確実に調製するものであるので、あらゆる場合に有用であるものではない。
【０００５】
例えば、米国特許第４，２４３，４３０号には、エチレン性不飽和モノマーから調製され、アンモニウムおよび亜鉛塩の形態で存在する、カルボキシル基を含有するコポリマーと、非イオン性またはアニオン性、ポリエーテル含有湿潤剤、例えばエトキシル化脂肪酸などとの組み合わせの、湿潤分散剤としての使用が記載されている。湿潤分散剤における亜鉛イオンおよび亜鉛錯体の使用は、環境的理由で望ましくない。
【０００６】
米国特許第６，２４２，４９９号には、化粧用製剤におけるナノスケール固体のための湿潤分散剤としての、多官能性カルボン酸とポリグリシドールの部分エステルの使用が開示されている。
【０００７】
インク用の湿潤分散剤として、米国特許第６，６８３，１２１号は、エチレン性不飽和モノマーから合成されるカルボキシル含有コポリマーと、エチレンオキシドおよびプロピレンオキシドから合成され、１６と３２の間のＨＬＢを有するブロックコポリマーとの組み合わせを推奨している。
【発明の概要】
【発明が解決しようとする課題】
【０００８】
この先行技術に鑑みて、本発明の目的は、卓越した貯蔵安定性および非常に良好なレオロジー特性を示し、水性塗料材料または万能着色顔料系に関するさらなる処理に容易に適するものになる有機顔料と無機顔料両方の水性濃縮物の調製を可能にする、低ＶＯＣ湿潤分散剤を提供することであった。
【課題を解決するための手段】
【０００９】
かかる目的は、本発明の湿潤分散剤の提供によって達成され、この湿潤分散剤は、
Ｉ  少なくとも一つのエチレン性不飽和、フェニル基含有モノマーと少なくとも一つの好ましくは脂肪族のα，β−不飽和モノカルボン酸および／または少なくとも一つの好ましくは脂肪族のα，β−不飽和ジカルボン酸の、および場合によってはそれらの誘導体の重合単位を含む、少なくとも５０％塩化されたコポリマー１０重量％から８０重量％と、
ＩＩ  末端ＯＨ末端基を含有し、少なくとも２５重量％まではエチレンオキシド単位から合成される少なくとも一つの水溶性、線状、好ましくは脂肪族のポリエーテル１重量％から３０重量％と、
ＩＩＩ  ４００ｇ／ｍｏｌから１０００ｇ／ｍｏｌの数平均分子量を好ましくは有する脂肪族ジカルボン酸の、および≦２０００ｇ／ｍｏｌの数平均分子量を好ましくは有する成分ＩＩの少なくとも一つの水溶性ポリエーテルの、または≦２０００ｇ／ｍｏｌの数平均分子量を好ましくは有する成分ＩＩの少なくとも一つの水溶性ポリエーテルを含むポリエーテルの混合物の、少なくとも一つのエステル化生成物５重量％から８０重量％と、
ＩＶ  ≦２０００ｇ／ｍｏｌの数平均分子量を好ましくは有する成分ＩＩの少なくとも一つの水溶性ポリエーテルで、または≦２０００ｇ／ｍｏｌの数平均分子量を好ましくは有する成分ＩＩの少なくとも一つの水溶性ポリエーテルを含有するポリエーテルの混合物で、３個から５個のカルボキシル基を含有し、５００ｇ／ｍｏｌから１５００ｇ／ｍｏｌの分子量を好ましくは有する少なくとも一つの脂肪族カルボン酸をエステル化することによって得ることができる、少なくとも一つのスターポリマー３重量％から８０重量％とから構成される低ＶＯＣ混合物を含み、成分Ｉ−ＩＶの重量％は、それぞれの場合、成分Ｉ−ＩＶの総重量に基づき、ならびに、成分ＩからＩＶの重量％の合計は、常に１００重量％である必要がある。
【００１０】
本発明の低ＶＯＣ混合物は、好ましくは、３０重量％から７０重量％の成分Ｉと、２重量％か１０重量％の成分ＩＩと、１０重量％から５０重量％の成分ＩＩＩと、５重量％から２０重量％の成分ＩＶと、を含み、成分ＩからＩＶの重量％の合計は、常に１００重量％である必要があり、ならびに成分Ｉ−ＩＶの重量％は、それぞれの場合、成分Ｉ−ＩＶの総重量に基づく。
【００１１】
その混合物の成分Ｉは、少なくとも一つのフェニル基によって置換されている、８〜２０個のＣ原子を好ましくは有する少なくとも一つのエチレン性不飽和モノマーと、３〜８個のＣ原子を好ましくは有するα，β−不飽和、好ましくは脂肪族の、モノカルボン酸との重合によって、および／または４〜１０個のＣ原子を好ましくは有する少なくとも一つのα，β−不飽和、好ましくは脂肪族の、ジカルボン酸および／またはその環式無水物、ならびに場合によってはそれらのそれぞれの誘導体、例えばエステルおよびアミドから調製された少なくとも５０％、好ましくは少なくとも７５％塩化された線状コポリマーを含む。これらのコポリマーの数平均分子量は、１０００ｇ／ｍｏｌから２００００ｇ／ｍｏｌ、好ましくは１５００ｇ／ｍｏｌから１００００ｇ／ｍｏｌである。
【００１２】
好ましくは脂肪族の、α，β−不飽和モノカルボン酸またはジカルボン酸として、３から８個の炭素原子を有するモノカルボン酸、さらに好ましくはアクリル酸および／またはメタクリル酸、および／または４から１０個の炭素原子を有するα，β−不飽和ジカルボン酸および／またはその環式無水物、さらに好ましくはマレイン酸、フマル酸、イタコン酸および／または無水マレイン酸、ならびに場合によっては、それらのそれぞれの誘導体、さらに好ましくはそれらのエステル、アミド、非常に好ましくは、Ｃ１からＣ６アルキルアクリラートおよび／またはＣ１からＣ６アルキルメタクリラートを使用することが好ましい。
【００１３】
フェニル基含有、エチレン性不飽和モノマーとして、８から２０個のＣ原子を有するモノエチレン性不飽和モノマー、さらに好ましくはスチレン、アリール（メタ）アクリラート、例えばベンジル（メタ）アクリラート、フェニルアクリラートを使用することが好ましく、そのフェニルラジカル、例えば４−メチルフェニル（メタ）アクリラートなどは、場合によっては１から４回置換されている可能性がある。場合によっては置換されているスチレンを使用することが、特に好ましい。
【００１４】
成分Ｉのコポリマーは、好ましくは、１０重量％から９０重量％のフェニル基含有、エチレン性不飽和モノマー、ならびに９０重量％から１０重量％のα，β−不飽和モノカルボン酸および／またはジカルボン酸から合成することができる。
【００１５】
成分Ｉのコポリマーは、ランダム、交互、グラジエントまたはブロック構造を有し得る。勾配構造を有するコポリマーは、例えば、欧州特許第１４１６０１９号に、および国際公開第０１／４４３８９号にも記載されている。成分Ｉのコポリマーは、例えばＡＢ、ＡＢＣまたはＡＢＡブロック構造などのブロック構造を、国際公開第００／４０６３０号、国際公開第０３／０４６０２０号、米国特許第５，０８５，６９８号、米国特許第５，１６０，３７２号、米国特許第５，５１９，０８５号、米国特許第６，８４９，６７９号または米国特許公開第２００７／０１８５２７２号における開示に従って得ることができる。
【００１６】
成分Ｉの特に好ましいコポリマーは、１：１から８：１のスチレン対無水マレイン酸比を有するスチレン／無水マレイン酸コポリマー（ＳＭＡ樹脂）である。１：１から２：１が、特に好ましい。それらの数平均分子量は、上述の数値に対応する。
【００１７】
成分Ｉのコポリマーは、例えばアゾまたはペルオキシド開始剤などでのフリー・ラジカル開始型重合によって調製することができる。望ましい分子量を設定するために、例えばチオール、２級アルコールまたはハロゲン化アルキル、例えば四塩化炭素などの連鎖調節剤を重合中に添加することができる。そのコポリマー、好ましくはＳＭＡ樹脂のために用いることができる他の調製プロセスとしては、例えば以下のものなどの、制御されたフリー・ラジカル重合プロセスが挙げられる。
そのプロセスとは、例えばＰｏｌｙｍ．Ｉｎｔ．２０００，４９．９９３．Ａｕｓｔ．Ｊ．Ｃｈｅｍ．２００５，５８，３７９、Ｊ．Ｐｏｌｙｍ．Ｓｃｉ．Ｐａｒｔ  Ａ：Ｐｏｌｙｍ．Ｃｈｅｍ．２００５，４３，５３４７、米国特許第６，２９１，６２０号、国際公開第９８／０１４７８号、国際公開第９８／５８９７４号、および国際公開第９９／３１１４４号に記載されているような、可逆的付加フラグメント化連鎖移動プロセス（ＲＡＦＴ）（このプロセスは、一定の重合調節剤が使用されるとき、ＭＡＤＩＸおよび付加フラグメント化連鎖移動と呼ばれることもあり、この状況ではＲＡＦＴとして特定される）である。
また、例えばＣｈｅｍ．Ｒｅｖ．２００１，１０１，３６６１に開示されているような、重合調節剤（ＮＭＰ）としてニトロキシル化合物を用いる制御された重合も、挙げられる。
【００１８】
前述の参考文献におけるこれらの開示は、引用することにより本明細書の一部をなすものとする。
【発明を実施するための形態】
【００１９】
成分Ｉのコポリマーは、このコポリマーが水溶性を獲得するために、好ましくは少なくとも５０％、さらに好ましくは少なくとも７５％塩化されている。そのコポリマーの低ＶＯＣ塩化のために、アルカリ金属またはアルカリ土類金属、好ましくは、対応する水酸化物、炭酸水素塩または炭酸塩を使用することが好ましい。アルカリ金属化合物、例えば、対応する水酸化物、炭酸水素塩または炭酸塩の使用が、特に好ましい。水酸化ナトリウムもしくは水酸化カリウム、炭酸水素ナトリウムもしくは炭酸水素カリウムまたは炭酸ナトリウムもしくは炭酸カリウムの使用は、塩化において特に好ましい。
【００２０】
さらに、このコポリマー、とりわけ無水マレイン酸部分を有するコポリマーの塩化を、低ＶＯＣのＮ，Ｎ−二置換ジアミンでのそのマレイン酸のアミド化、それに伴うマレイン酸単位のアミドの形成およびそのアミド化の過程で形成されるカルボキシル基の内部塩化の結果としての両性イオン構造の形成によって、達成することもできる。
【００２１】
一般式Ｒ２Ｎ−Ｒ’−ＮＨ２のＮ，Ｎ−置換ジアミンは、この種の塩化に特に適し、この場合のＲは、脂肪族、環状脂肪族、芳香族または脂肪族−芳香族炭化水素ラジカル、好ましくは、Ｃ１からＣ１０を有するアルキルラジカル、Ｃ４からＣ８を有するシクロアルキルラジカル、Ｃ７からＣ１０を有するアリールアルキレンラジカルまたはＣ６からＣ１２を有するアリールラジカルである。ラジカルＲは、好ましくは、メチル、エチル、プロピル、２−エチルヘキシル、シクロヘキシル、ベンジルまたはフェニルラジカルであり、メチルおよびエチルラジカルが特に好ましい。上の一般式において、ラジカルＲ’は、２から２０個の炭素原子を有する脂肪族、環状脂肪族、芳香族または脂肪族−芳香族炭化水素ラジカルである。使用される特に好ましいＮ，Ｎ−置換ジアミンは、Ｎ，Ｎ−ジアルキルアミノアルキルアミン、より好ましくは、Ｎ，Ｎ−ジメチルアミノエチルアミン、Ｎ，Ｎ−ジメチルアミノプロピルアミン、Ｎ，Ｎ−ジエチルアミノエチルアミンまたはＮ，Ｎ−ジエチルアミノプロピルアミンである。
【００２２】
成分Ｉのコポリマーのカルボキシル基を塩化するために、３級の低ＶＯＣアミンを使用することもできる。そのような３級アミンの例は、例えば米国特許公開第２００６／００８９４２６号に記載されている種類の、アルコキシル化アミンであり、それらの中でも、ビス（ω−ヒドロポリ−（オキシエチレン）オレイルアミン）を代表化合物として特記することができる。
【００２３】
本発明の混合物の成分ＩＩとして、少なくとも２５ｍｏｌ％までエチレンオキシドから、好ましくは少なくとも５０ｍｏｌ％のエチレンオキシド単位から合成された公知の化合物を使用することが好ましい。
【００２４】
この種のポリエーテルは、好ましくはＣ１からＣ４モノアルコールを用いて出発して調製され、末端基としてヒドロキシル基を含有する。
【００２５】
成分ＩＩは、少なくとも２５ｍｏｌ％、好ましくは少なくとも５０ｍｏｌ％の程度までエチレンオキシド単位の合成された水溶性ポリエーテルを少なくとも一つ含む。
【００２６】
本発明において用いられるポリエーテルのエチレンオキシド単位、および場合によっては他のアルキレンオキシド単位に加えて、それらのポリエーテルは、スチレンオキシド単位およびグリシジルエーテル単位に基づくこともある。
【００２７】
エチレンオキシド単位に加えて、成分ＩＩとして使用される水溶性ポリエーテルは、３から１０個のＣ原子を有する他のアルキレンオキシド単位、好ましくはプロピレンオキシドおよび／またはブチレンオキシド単位を有することがある。さらにもっと言えば、エチレンオキシド単位に加えて、スチレンオキシドの単位、ならびにまた、３から２０個のＣ原子を有する脂肪族または芳香族グリシジルエーテル、好ましくはイソプロピルグリシジルエーテル、ｎ−ブチルグリシジルエーテル、フェニルグリシジルエーテルおよび／または２−エチルヘキシルグリシジルエーテルが、用いられるポリエーテルの単位として存在することもある。
【００２８】
加えて、ポリエーテルは、さらに特に、３から１０個のＣ原子を有する脂肪族ラクトンから、好ましくはプロピオラクトン、バレロラクトンおよび／またはε−カプロラクトンから誘導されるエステル単位で連鎖延長されていることもある。
【００２９】
本発明に従って用いられるポリエーテルの数平均分子量は、好ましくは１００ｇ／ｍｏｌから２０００ｇ／ｍｏｌである。
【００３０】
好ましくは、成分ＩＩＩは、水溶性ポリエーテルでの脂肪族ジカルボン酸の、または少なくとも一つの水溶性ポリエーテルを含むポリエーテルの混合物の、エステル化によって得られた、少なくとも一つのトリブロックコポリマーである。その水溶性ポリエーテル、またはポリエーテルの混合物の少なくとも一つの水溶性ポリエーテルは、好ましくは成分（ＩＩ）に対応する。
【００３１】
脂肪族ジカルボン酸は、好ましくは４００ｇ／ｍｏｌから１０００ｇ／ｍｏｌの分子量を有する。
【００３２】
脂肪族、飽和または不飽和ジカルボン酸として、好ましくは以下のものを使用することができる。
場合によっては水素化されていることがある、二量体化脂肪酸。これは、当業者にはダイマー酸としても公知である。これらのダイマー酸は、好ましくは、１２から２２個のＣ原子を有する不飽和脂肪酸のオリゴマー化によって、好ましくは、オレイン酸、リノレイン酸および／またはエルカ酸のオリゴマー化によって、得ることができる。３６個以下のＣ原子の炭素鎖を有する二量体化脂肪酸、すなわちダイマー酸が好ましい。
環式、脂肪族、場合によっては不飽和の無水ジカルボン酸と脂肪族ジオールまたはジアミンとの、好ましくは２：１の比率での、反応生成物。これに関連して、好ましくは、環式無水ジカルボン酸、例えば無水マレイン酸または無水コハク酸を使用することができる。
【００３３】
このために用いられるジオールは、好ましくは、２から２０個のＣ原子を有する脂肪族、直鎖、環式または分岐ジオールである。そのようなジオールの例は、エチレングリコール、１，２−プロパンジオール、１，３−プロパンジオール、１，４−ブタンジオール、１，２−ペンタンジオール、および１，６−ヘキサンジオールである。
【００３４】
さらに、このジオールは、脂肪族ラクトンとの反応の結果としてオリゴエステルまたはポリエステルの形成により連鎖延長されることもある。末端にジヒドロキシを有するこれらのポリエステルは、欧州特許出願公開第１５４６７８号（米国特許第４，６４７，６４７号）における詳細に従って、上記のジオールを出発成分として使用して、３から１０個のＣ原子を有する一つ以上の場合によってはアルキル置換されているラクトン、例えばプロピオラクトン、バレロラクトンまたはカプロラクトンなどを重合させることによって好ましくは得ることができる。
【００３５】
反応させるジアミンは、好ましくは、２から２０個のＣ原子および二個の１級アミノ基を有する脂肪族、線状、環式または分岐ジアミンであり得る。そのようなジアミンの例は、エチレンジアミン、１，２−プロパンジアミン、１，３−プロパンジアミン、１，６−ヘキサンジアミン、イソホロンジアミン、および３，３’−ジメチル−４，４’−ジアミノジシクロヘキシルメタンである。
【００３６】
成分（ＩＶ）は、水溶性ポリエーテルでの、または少なくとも一つの水溶性ポリエーテルを含むポリエーテルの混合物での、３個から５個までのＣＯＯＨ基を有する少なくとも一つの脂肪族多価カルボン酸のエステル化によって得られたスターポリマーである。水溶性ポリエーテル、またはポリエーテルの混合物の少なくとも一つの水溶性ポリエーテルは、好ましくは成分（ＩＩ）に対応する。
【００３７】
用いられるこの種の脂肪族多価カルボン酸は、好ましくは、５００ｇ／ｍｏｌから１５００ｇ／ｍｏｌの分子量を有する。多価カルボン酸の混合物が使用される場合、その数平均分子量は、同じく５００ｇ／ｍｏｌから１５００ｇ／ｍｏｌである。
【００３８】
三から五個のカルボキシル基を有する脂肪族、多価カルボン酸として、以下のものを使用することが好ましい。
場合によっては水素化されていることがある、三量体化脂肪酸。これは、当業者にはトリマー酸としても公知である。５４個以下のＣ原子の炭素鎖を有する三量体化脂肪酸が好ましい。
環式、脂肪族、場合によっては不飽和の無水ジカルボン酸と、合計３から５個のＯＨ基を有する脂肪族ポリオールまたは３から５個の１級および２級アミノ基を有するポリアミンとの、一個の無水物官能基に対して一個のアミノ基という化学量論比での反応生成物。これに関連して使用することができる環式無水カルボン酸としては、好ましくは、無水マレイン酸または無水コハク酸が挙げられる。
【００３９】
ポリオールとして、３から２０個のＣ原子および３から５個のＯＨ基を有する脂肪族、線状、環式または分岐ポリオール、例えばグリセロールなどを使用することができる。
【００４０】
さらに、そのポリオールは、ラクトンとの反応の結果としてオリゴエステルまたはポリエステルの形成により連鎖延長されることもある。３から５個のＯＨ基を末端に有するこの種のポリエステルは、上記ポリオールを出発成分として使用して、および欧州特許出願公開第１５４６７８号（米国特許出願公開第４，６４７，６４７号）における詳細に従って、３から１０個のＣ原子を有する一つ以上の、場合によってはアルキル置換されているラクトン、例えばプロピオラクトン、バレロラクトンまたはカプロラクトンなどの重合によって得ることができる。
【００４１】
この反応に用いられるポリアミンは、好ましくは、３から２０個のＣ原子を有し且つ合計３から５個の第一および第二アミノ基、例えばジプロピレントリアミンなどを有する脂肪族、線状、環式または分岐ポリアミンであり得る。
【００４２】
成分（ＩＩＩ）および（ＩＶ）を調製するためのエステル化反応では、それぞれの場合、別々に、ジカルボン酸および多価カルボン酸をエステル化することができる。あるいは、それらを混合物としてエステル化に使用することができる。
【００４３】
エステル化のために、ジカルボン酸および多価カルボン酸として、製造業者および純度に従って、異なる特性を有する単量体脂肪酸とダイマー酸とトリマー酸の混合物の形態で購入することができる、ダイマー酸およびトリマー酸を使用することが好ましい。詳細には、そのトリマー酸は、三個より多くのカルボン酸官能基を有するオリゴマーの小さな画分も含み得る。下に列挙するダイマー酸は、概して、＜８重量％の単量体脂肪酸および２５重量％以下のトリマー酸を含有する。
【００４４】
市販のダイマー酸製品は、Ｅｍｐｏｌ（登録商標）１００８、Ｅｍｐｏｌ（登録商標）１０６１、Ｅｍｐｏｌ（登録商標）１０６２、Ｐｒｉｐｏｌ（登録商標）１００６、Ｐｒｉｐｏｌ（登録商標）１００７、およびＰｒｉｐｏｌ（登録商標）１０２２である。
【００４５】
市販のトリマー酸製品は、Ｅｍｐｏｌ（登録商標）１０４１およびＰｒｉｐｏｌ（登録商標）１０４０である。
【００４６】
成分（ＩＩＩ）および（ＩＶ）を調製するために、ジカルボン酸および／または多価カルボン酸として、列挙したダイマー酸およびトリマー酸を使用することが特に好ましい。
【００４７】
ポリエーテルでのジカルボン酸および多価カルボン酸の、好ましくは成分（ＩＩ）のエステル化は、当業者に公知の方法によって行われる。従って、この混合物の反応は、例えばスルホン酸、ジブチル錫ジラウラートまたは３級アミンであるエステル化触媒の存在下、３００℃以下、好ましくは２００℃以下の反応温度で行うことができる。エステル化の過程で遊離される水は、例えばキシレン、ベンゼンもしくは四塩化炭素などの適する共留剤を用いる共沸により、または真空の適用により、除去することができる。
【００４８】
エステル化により、好ましくは、ジカルボン酸および多価カルボン酸の酸官能基の少なくとも９０％の転化率が得られる。
【００４９】
エステル化の過程で、本発明の混合物中の成分（ＩＩ）を形成するポリエーテルを過剰に使用できることも好ましい。
【００５０】
しかし、本発明の混合物中には、エステル化において使用されるポリエーテルとは異なるさらなるポリエーテルも、成分ＩＩとして存在し得る。
【００５１】
成分（ＩＩＩ）のトリブロックコポリマーおよび成分（ＩＶ）のスターポリマーは、成分（ＩＩＩ）については４００ｇ／ｍｏｌから１０００ｇ／ｍｏｌの、および成分（ＩＶ）については５００ｇ／ｍｏｌから１５００ｇ／ｍｏｌの数平均分子量を有する水不溶性セグメントを有し、それによって顔料を水性分散液中でより有効に安定化させる。そのセグメントが、短すぎるまたは水不溶性でありすぎると、顔料分散液は、もはや十分に安定ではなく、顔料は凝集する。その水不溶性セグメントが長すぎると、成分（ＩＩＩ）および成分（ＩＶ）は、水中でミセルを形成する。一般的に言うと、ミセルは、対応するユニマーより劣った分散挙動を示し、そのためミセルの形成は、望ましくない。
【００５２】
本発明の混合物は、先行技術から公知の多くの水性用途のための湿潤分散剤として適する。例えば、それらは、例えば、ペイント、印刷インク、インクジェットプロセス用の、例えばインクジェットプリンター用のインク、紙用塗料、革製品着色剤および織物着色剤、ペースト、顔料濃縮物、セラミック、化粧用製剤の製造または加工に関連して、好ましくは、顔料および／または充填剤などの固体が存在するいかなるときも、使用することができる。例として、本発明の混合物は、工業用塗料、木材および家具用塗料、車両用塗料、船舶用ペイント、錆止めペイント、缶用塗料およびコイル用塗料、装飾用ペイント、および建築用ペイントの製造に関連して使用することができ、ならびにこれらのために、所望される場合には、従来の公知結合剤および／または低ＶＯＣ溶剤、顔料、および場合によっては充填剤、本発明のポリマー混合物、および従来の助剤を混合する。
【００５３】
従来の結合剤の例は、ポリウレタン、ニトロセルロース、セルロースアセトブチラート、アルキド、メラミン、ポリエステル、塩化ゴム、エポキシド、およびアクリラートに基づく樹脂である。
【００５４】
湿潤分散剤として、本発明の低ＶＯＣ混合物は、例えば自動車車体用の水性塗料、例えば陰極または陽極電着塗料の製造にも適する。分散剤の実用性の他の例は、下塗りの際の、シリケートペイント、エマルジョンペイント、水希釈可能アルキドに基づく水性ペイント、アルキドエマルジョン、ハイブリッド系、２−成分系、ポリウレタン分散液、およびアクリラート分散液である。
【００５５】
本発明の混合物は、さらに特に、固体の濃縮物、好ましくは顔料濃縮物の製造にも適する。このために、それらを水に、または水と低ＶＯＣ、有機、水混和性溶剤もしくは可塑剤との混合物に導入し、分散させる固体を、撹拌しながら添加する。これらの濃縮物は、結合剤および／または他の助剤をさらに含むことがある。
【００５６】
顔料濃縮物に添加することができる助剤は、例えば、鉱物油系脱泡剤およびシリコーン系脱泡剤といった脱泡剤や、ポリウレタン系増粘剤、ヒュームドシリカ、ポリアミド化合物、およびオリゴウレア化合物といったレオロジー調整剤の他、流動性調節剤、酸化防止剤、殺生剤、表面湿潤用の有機変性オリゴシロキサンおよびポリシロキサンである。
【００５７】
本発明の混合物を用いて、安定な、結合剤を含まない顔料濃縮物を有利に調製することもできる。同様に、本発明の混合物を使用して、顔料フィルターケークから液体顔料濃縮物を製造することができる。この場合、まだ水を含有していることがあるフィルターケークを本発明の混合物と混合し、得られた混合物を分散させる。その後、この種の固体の濃縮物、好ましくは顔料濃縮物をさまざまな支持体、例えば、アルキド樹脂、ポリエステル樹脂、アクリル酸樹脂、ポリウレタン樹脂またはエポキシ樹脂などに組み込むことができる。溶剤を用いずに本発明の混合物に直接分散される顔料は、熱可塑性および熱硬化性プラスチック配合物の着色に特に適する。
【００５８】
本発明のポリマー混合物は、非衝撃式印刷プロセス、例えばサーマル・インクジェットおよびバブルジェット（登録商標）・プロセス用のインクの生産に有利に使用することができる。例えば、これらのインクは、水性インク配合物であり得る。
【００５９】
本発明の混合物は、化粧用製剤の製造の際に、例えば、メークアップ用品、パウダー、口紅、毛染め剤、クリーム、マニキュア液、およびサンプロテクション製品の製造のために利用することもできる。これらの製剤は、典型的な配合物で、例えば、Ｗ／ＯもしくはＯ／Ｗエマルジョン、溶液、ゲル、クリーム、ローションまたはスプレー剤の形態で存在し得る。この場合、本発明の混合物を、これらの製剤を製造するために使用する分散液に分散剤として使用することさえできる。
【００６０】
さらに、本発明は、本発明の混合物の湿潤分散剤としての使用に関するものである。これらの湿潤分散剤は、好ましくは、上で説明した用途に用いられる。
【００６１】
さらに、さらなる用途は、基材上の着色コーティングの製造であり、この場合、着色ペイントを基材に塗布し、塗布された着色ペイントをベーキングまたは硬化、または架橋する。
【００６２】
本発明の混合物の適用のために、所望される場合には、それらを、先行技術に従って通常の結合剤と共に使用することができる。
【００６３】
本発明による使用の一つは、粉末粒子および／または繊維粒子形態の分散性固体の製造におけるものであり、より詳細には、分散性顔料の製造におけるものでもあり、この場合、それらの粒子を本発明の混合物でコーティングすることができる。有機固体または無機固体へのこの種のコーティング操作は、公知の方法で、例えば欧州特許出願公開第０２７０１２６号に記載されているように、行われる。この場合、低ＶＯＣ溶液またはエマルジョン媒質は、ペーストを形成するために、除去されることもあり、またはその混合物中に残存することもある。この種のペーストは、一般的な商品であり、所望される場合には、結合剤、ならびにまた他の助剤および補助剤を含むことがある。
【００６４】
具体的には、顔料の場合、それらの顔料の合成中または合成後に本発明の混合物を添加することによって、すなわち、顔料懸濁液に、または顔料仕上げ中もしくは顔料仕上げ後のそれらの添加によって、改質、すなわち顔料表面のコーティングを果たすことができる。
【００６５】
このように前処理された顔料は、表面処理されていない顔料と比較して、とりこみ性のはるかな容易さおよび高い色彩強度が注目に値する。
【００６６】
本発明の混合物は、多数の顔料、例えば、モノアゾ、ジアゾ、トリアゾおよびポリアゾ顔料、オキサジン、ジオキサジンおよびチアジン顔料、ジケトピロロピロール、フタロシアニン、ウルトラマリンおよび他の金属錯体顔料、インジゴ顔料、ジフェニルメタン、トリアリールメタン、キサンテン、アクリジン、キナクリドンおよびメチン顔料、アントラキノン、ピラントロン、ペリーレンおよび他の多環式カルボニル顔料のための湿潤分散剤として適する。本発明に従って分散させることができる有機顔料のさらなる例は、Ｗ．Ｈｅｒｂｓｔ，Ｋ．Ｈｕｎｇｅｒ，「Ｉｎｄｕｓｔｒｉａｌ  Ｏｒｇａｎｉｃ  Ｐｉｇｍｅｎｔｓ」，１９９７（出版者：Ｗｉｌｅｙ−ＶＣＨ，ＩＳＢＮ：３−５２７−２８８３６−８）で見つけられる。本発明に従って分散させることができる無機顔料の例は、カーボンブラック、グラファイト、亜鉛、二酸化チタン、酸化亜鉛、硫化亜鉛、リン酸亜鉛、硫酸バリウム、リトポン、酸化鉄、ウルトラマリン、リン酸マンガン、アルミン酸コバルト、錫酸コバルト、亜鉛酸コバルト、酸化アンチモン、硫化アンチモン、酸化クロム、クロム酸亜鉛に基づく顔料、ニッケル、ビスマス、バナジウム、モリブデン、カドミウム、チタン、亜鉛、マンガン、コバルト、鉄、クロム、アンチモン、マグネシウム、アルミニウムに基づく混合金属酸化物に基づく顔料（例えば、ニッケル・チタン・イエロー、バナジン酸モリブテン酸ビスマスイエローまたはクロム・チタン・イエロー）である。他の例は、Ｇ．Ｂｕｘｂａｕｍ，「Ｉｎｄｕｓｔｒｉａｌ  Ｉｎｏｒｇａｎｉｃ  Ｐｉｇｍｅｎｔｓ」，１９９８（出版者：Ｗｉｌｅｙ−ＶＣＨ，ＩＳＢＮ：３−５２７−２８８７８−３）に列挙されている。無機顔料は、純粋な鉄、酸化鉄、および酸化クロムまたは混合酸化物に基づく磁性顔料、アルミニウム、亜鉛、銅または真鍮を含むメタリック効果顔料、ならびにまた真珠光沢顔料、ならびに蛍光および発光顔料である場合もある。
【００６７】
本発明のポリマー混合物は、１００ｎｍ未満の粒径を有するナノスケールの有機固体または無機固体、例えば、一定のタイプのカーボンブラック、または金属酸化物もしくは半金属酸化物もしくは水酸化物から成る粒子、ならびにまた混合金属酸化物および／または半金属酸化物または水酸化物から成る粒子を分散させるために使用することもできる。このために適する酸化物は、そのような超微粉固体を調製するために使用することができる、アルミニウムの、ケイ素の、亜鉛の、チタンの酸化物および／または水酸化物である。これらの酸化物および／または水酸化物および／または酸化物−水酸化物粒子を製造する操作は、さまざまな方法によって進めることができ、例は、イオン交換操作、プラズマ操作、ゾル−ゲルプロセス、沈殿、微粉砕（例えば摩砕による）、または火炎加水分解などである。これらのナノスケール固体は、無機コアと有機外皮層から成る、または有機コアと無機外皮層から成る、ハイブリッド粒子と呼ばれるものである場合もある。
【００６８】
本発明に従って分散させることができる粉末または繊維形態の充填剤としては、酸化アルミニウム、水酸化アルミニウム、二酸化ケイ素、多孔質珪藻土、珪藻土、石英、シリカゲル、タルク、カオリン、マイカ、パーライト、長石、微粉砕スレート、硫酸カルシウム、硫酸バリウム、炭酸カルシウム、方解石、ドロマイト、ガラスまたは炭素の、粉末形態または繊維形態の、粒子から成るものが挙げられる。分散性顔料または充填剤の他の例は、欧州特許出願公開第０２７０１２６号においても見つけられる。例えばシリカなどの艶消し剤も、同じく、本発明の混合物で顕著に分散および安定させることができる。
【００６９】
従って、本発明は、本発明の少なくとも一つの混合物と、少なくとも一つの顔料、水および、所望される場合には低ＶＯＣ、有機ビヒクル、ならびにまた、所望される場合には、結合剤および典型的な助剤とを含むペイントおよびペーストをさらに提供する。
【００７０】
従って、本発明は、本発明の少なくとも一つの混合物でコーティングされた上述の顔料も、さらに提供するものである。
【実施例】
【００７１】
[Ｉ  カルボキシル基を有するコポリマーの調製]
（ポリマー１：  ２：１のスチレン対ＭＡｎ比を有する交互ＳＭＡ樹脂）
２７．３ｇの酢酸メトキシプロピル、４．２ｇの２，４−ジフェニル−４−メチル−１−ペンテン、および３．３ｇのスチレンを１４０℃に加熱する。反応温度に達したとき、２１．７ｇの酢酸メトキシプロピルに部分的に溶解した１４．４ｇの無水マレイン酸および２．３ｇのＡＭＢＮを１００分より長い間計量し、ならびに２６．８ｇのスチレンを８５分より長い間計量する。
【００７２】
１時間の後続反応時間の後、そのポリマー溶液を室温に冷却する。
残留２，４−ジフェニル−４−メチル−１−ペンテン含量：０．１％
Ｍｎ：２７７５ｇ／ｍｏｌ
【００７３】
（ポリマー２：  １：１のスチレン対ＭＡｎ比を有する交互ＳＭＡ樹脂）
１１．３ｇの酢酸メトキシプロピル、５．８ｇの２，４−ジフェニル−４−メチル−１−ペンテンを１４０℃に加熱する。反応温度に達したら、３８．１ｇの酢酸メトキシプロピルに部分的に溶解した２０．４ｇの無水マレイン酸および２．８ｇのＡＭＢＮを１００分より長い間計量し、ならびに２１．６ｇのスチレンを１００分より長い間計量する。
【００７４】
１時間の後続反応時間の後、そのポリマー溶液を室温に冷却する。
残留２，４−ジフェニル−４−メチル−１−ペンテン含量：０．１％
Ｍｎ：１８８６ｇ／ｍｏｌ
【００７５】
（ポリマー３：  ジブロックコポリマー）
２７．３ｇの酢酸メトキシプロピルおよび４．２ｇの２，４−ジフェニル−４−メチル−１−ペンテンを１４０℃に加熱する。反応温度に達したら、２１．７ｇの酢酸メトキシプロピルに部分的に溶解した１４．４ｇの無水マレイン酸および２．３ｇのＡＭＢＮを１００分より長い間計量し、ならびに２６．８ｇのスチレンを８５分より長い間計量する。１５分の後続反応時間の後、１０ｇの酢酸メトキシプロピルに部分的に溶解した１ｇのＡＭＢＮ、および１０ｇのスチレンを１００分より長い間計量する。
【００７６】
１時間の後続反応時間の後、そのポリマー溶液を室温に冷却する。
残留２，４−ジフェニル−４−メチル−１−ペンテン含量：０．０８％
Ｍｎ：３１５６ｇ／ｍｏｌ
【００７７】
（ポリマー４：  ジブロックコポリマー）
２２．８ｇの酢酸メトキシプロピル、１３．８ｇのＢｌｏｃＢｕｉｌｄｅｒ、および３１．２ｇのスチレンを１２０℃に加熱する。反応温度に達したら、７．６ｇの酢酸メトキシプロピルに部分的に溶解した２４．７ｇのアクリル酸を１００分より長い間計量する。２時間の後続反応時間の後、そのポリマー溶液を室温に冷却する。
Ｍｎ：２８３５ｇ／ｍｏｌ
【００７８】
溶離剤としてＴＨＦを、および標準物質としてポリスチレンを使用して、ゲル透過クロマトグラフィーによって分子量を測定した。
【００７９】
[ＩＩ  塩化コポリマー]
（ポリマー溶液１）
酢酸メトキシプロピル中のポリマー１の溶液１００ｇを１０．７ｇのＮａＯＨおよび９１．０５ｇの水と混合し、１００℃に加熱して、その酢酸メトキシプロピルを共沸物として蒸留除去する。
【００８０】
その混合物を水で希釈して４０重量％の固形分にする。
【００８１】
（ポリマー溶液２）
酢酸メトキシプロピル中のポリマー２の溶液１００ｇを２３．６ｇのＫＯＨおよび１１０．４ｇの水と混合し、１００℃に加熱して、その酢酸メトキシプロピルを共沸物として蒸留除去する。
【００８２】
その混合物を水で希釈して４０重量％の固形分にする。
【００８３】
（ポリマー溶液３）
酢酸メトキシプロピル中のポリマー２の溶液１００ｇを２１．４ｇのジメチルアミノプロピルアミンおよび１０７．１ｇの水と混合し、１００℃に加熱して、その酢酸メトキシプロピルを共沸物として蒸留除去する。
【００８４】
その混合物を水で希釈して４０重量％の固形分にする。
【００８５】
（ポリマー溶液４）
１２．２ｇのＫＯＨを６０ｇの水に溶解し、その後、２７．７８ｇのＳＭＡ  １０００樹脂を８０℃で溶解する。
【００８６】
（ポリマー溶液５）
酢酸メトキシプロピル中のポリマー４の溶液１００ｇを２１．５ｇのＫＯＨおよび１２２．３ｇの水と混合し、１００℃に加熱して、その酢酸メトキシプロピルを共沸物として蒸留除去する。
【００８７】
その混合物を水で希釈して４０重量％の固形分にする。
【００８８】
（ポリマー溶液６）
１６ｇのＫＯＨを２５０ｇの水に溶解し、その後、５０ｇのＳＭＡ  １０００樹脂を８０℃で溶解する。その後、１５０ｇのアルコキシル化３級アミン（米国特許第２００６／００８９４２６号からの実施例９）を添加する。
【００８９】
その混合物を水で希釈して４０重量％の固形分にする。
【００９０】
[ＩＩＩ  エステル化生成物]
（エステル１）
１０．０４ｇのＰｒｉｐｏｌ  １０２２に２９．９２ｇのＰｌｕｒｉｏｌ  Ａ  ７５０  Ｅおよび０．１ｇのｐ−トルエンスルホン酸を導入し、この初期混合物を２１０℃で反応させ、形成された水を分離除去する。カルボキシル基の９０％がエステル化されたとき、反応を終了する。その後、水で固形分を４０重量％に調整する。
【００９１】
（エステル２）
２４．３５ｇのＰｒｉｐｏｌ  １０２２に２０２．７ｇのＰｌｕｒｉｏｌ  Ａ２３００ＰＥおよび０．１５ｇのｐ−トルエンスルホン酸を導入し、この初期混合物を２１０℃で反応させ、形成された水を分離除去する。カルボキシル基の９０％がエステル化されたとき、反応を終了する。その後、水で固形分を４０重量％に調整する。
【００９２】
（エステル３）（比較例）
１０．０４ｇのＰｒｉｐｏｌ  １０２２に１４．９６ｇのＰｌｕｒｉｏｌ  Ａ  ７５０  Ｅおよび０．０６ｇのｐ−トルエンスルホン酸を導入し、この初期混合物を２１０℃で反応させ、形成された水を分離除去する。カルボキシル基の５０％だけがエステル化されたとき、反応を終了する。その後、水で固形分を４０重量％に調整する。
【００９３】
（エステル４）（比較例）
８．７２ｇのタル油脂肪酸に２６．１ｇのＰｌｕｒｉｏｌ  Ａ  ７５０  Ｅおよび０．０６ｇのｐ−トルエンスルホン酸を導入し、この初期混合物を２１０℃で反応させ、形成された水を分離除去する。カルボキシル基の９０％がエステル化されたとき、反応を終了する。その後、水で固形分を４０重量％に調整する。
【００９４】
[ＩＶ  塩化コポリマー（生成物ＩＩ）およびエステル化生成物（生成物ＩＩＩ）の混合物]
（湿潤分散剤１（本発明のもの）（Ｗ＆Ｄ１））
５０ｇのポリマー溶液４を５０ｇのエステル１と混合し、均質化する。
【００９５】
（湿潤分散剤２（比較例）（Ｗ＆Ｄ２））
５０ｇのポリマー溶液４を５０ｇのエステル３と混合し、均質化する。
【００９６】
（湿潤分散剤３（比較例）（Ｗ＆Ｄ３））
５０ｇのポリマー溶液４を５０ｇのエステル４と混合し、均質化する。
【００９７】
【表１】
0005762751.tif 000002
【００９８】
[Ｖ  適用化試験]
５．１  配合物
５．１．１  水性顔料濃縮物
【表２】
0005762751.tif 000003
【００９９】
Ｔｒｏｎｏｘ顔料を含む顔料濃縮物を、１０ｍ／秒の撹拌速度で溶解機を用いて、２９分の分散時間で調製する。
【０１００】
他の二つの顔料は、Ｓｋａｎｄｅｘシェーカーおよびガラスビーズを使用して、１２０分間分散させる。
【０１０１】
５．１．２  着色ペイント
【表３】
0005762751.tif 000004
【０１０２】
【表４】
0005762751.tif 000005
【０１０３】
顔料濃縮物をワニスとともに５分間振盪させる。
【０１０４】
【表５】
0005762751.tif 000006
【０１０５】
５．２  試験結果
５．２．１  水性顔料濃縮物
【表６】
0005762751.tif 000007
【０１０６】
これらの水性顔料濃縮物は、湿潤不良のためグラインドメーターに連続皮膜として塗布できないので、湿潤ペイント中で１００μｍのグラインドメーターを用いて粒径を測定した。
【０１０７】
５．２．２  レットダウン
【表７】
0005762751.tif 000008
【０１０８】
ＢＹＫ−Ｇａｒｄｎｅｒ製のカラーガイド球を用いて光沢測定を行った。
【０１０９】
これらの結果は、一方では、混合物の個々の成分、すなわち無機、ポリエーテル含有成分（エステル１）、他方では、塩化コポリマー（ＳＭＡ溶液４）を用いて、すべての選択顔料が顔料濃縮物およびレットダウンを十分な量で生じさせるとは限らないことを示している。顔料濃縮物はエステル１および無機顔料Ｔｒｏｎｏｘで製造され得ない。
【０１１０】
この塩化酸性コポリマーは、無機顔料Ｔｒｏｎｏｘに適するが、二つの有機顔料を使用すると短所（高粘性または泡沫状顔料濃縮物となってしまい、それら２つの有機顔料が、ある程度、凝集物の形態およびレットダウン含有ビットの形態で依然として存在する。）を示す。
【０１１１】
本発明の混合物（湿潤分散剤１）を用いて、無機顔料と二つの有機顔料の両方から、ビットを含まないペイントの形成に適する、流動性で保管安定性の良好な顔料濃縮物を調製することができる。
【０１１２】
比較例、湿潤分散剤２および湿潤分散剤３を含むＴｒｏｎｏｘ顔料濃縮物は、本発明の混合物より劣った貯蔵安定性を示す。